(57)【要約】      （修正有）【課題】塗膜の耐久性を改善し、長期間美装状態を保ち、長期間メンテナンスが不要で耐久性の高い建造物外壁の上塗り塗料の塗装方法及びこれに使用するための外壁上塗り塗料の提供。【解決手段】建造物外壁の上塗り塗料の塗装方法は、下記Ａ液とＢ液を混合して上塗り塗料とし、少なくとも２回塗装２２，２３した後、常温硬化させる、外壁上塗り塗装方法。［Ａ液］（１）４フッ化エチレンを主成分とし、イソシアネート系硬化剤により硬化可能な有機基を含むフッ素樹脂成分。（２）紫外線吸収剤。（３）光安定剤。（４）消泡剤。（５）溶剤。［Ｂ液］（１）イソシアネート系硬化剤。（２）塗膜表面を親水化させる親水化剤。（３）溶剤。前記親水化剤は塗膜２２，２３表面に浮き上がバルーン型親水化剤３１ａ，３１ｂが好ましい、外壁き上塗り塗装方法。【選択図】図７
2019005692.tif 000002
【特許請求の範囲】
【請求項１】
建造物外壁の上塗り塗料の塗装方法であって、
下記Ａ液とＢ液を混合して上塗り塗料とし、少なくとも２回塗装した後、常温硬化させることを特徴とする塗装方法。
［Ａ液］
（１）４フッ化エチレンを主成分とし、イソシアネート系硬化剤により硬化可能な有機基を含むフッ素樹脂成分
（２）紫外線吸収剤
（３）光安定剤
（４）消泡剤
（５）溶剤
［Ｂ液］
（１）イソシアネート系硬化剤
（２）塗膜表面を親水化させる親水化剤
（３）溶剤
【請求項２】
前記塗装がローラー塗装である請求項１に記載の塗装方法。
【請求項３】
前記親水化剤は、塗膜表面に浮き上がり塗膜表面を親水化させるバルーン型親水化剤である請求項１又は２に記載の塗装方法。
【請求項４】
請求項１〜３のいずれかに記載の塗装方法に使用するための上塗り塗料であって、下記Ａ液とＢ液を含むことを特徴とする建造物外壁上塗り塗料。
［Ａ液］
（１）４フッ化エチレンを主成分とし、イソシアネート系硬化剤により硬化可能な有機基を含むフッ素樹脂成分
（２）紫外線吸収剤
（３）光安定剤
（４）消泡剤
（５）溶剤
［Ｂ液］
（１）イソシアネート系硬化剤
（２）塗膜表面を親水化させる親水化剤
（３）溶剤
【請求項５】
前記親水化剤は、塗膜表面に浮き上がり塗膜表面を親水化させるバルーン型親水化剤である請求項４に記載の建造物外壁上塗り塗料。
【請求項６】
前記上塗り塗料には、さらに艶消し剤を含む請求項４又は５に記載の建造物外壁上塗り塗料。
【請求項７】
前記上塗り塗料には、さらに沈降防止剤を含む請求項４〜６のいずれかに記載の建造物外壁上塗り塗料。
【発明の詳細な説明】
【技術分野】
【０００１】
本発明は、長期間美装状態を保ち、長期間メンテナンスが不要で耐久性の高い建造物外壁の上塗り塗料の塗装方法及びこれに使用するための外壁上塗り塗料に関する。
【背景技術】
【０００２】
建造物の壁面等の表面は、美観や本体保護上等の観点から、天然石、金属の薄い板、タイル等を貼り付けたり、疑似天然石模様を付けたり、吹き付け塗装を行う等によって施工されている。従来、建造物の壁面等の表面に模様等を付する方法としては、例えば、リシン系（骨材が含まれる配合）及び塗料系の材料をコテ塗り法、ローラー塗装法等によって塗布する方法がある。コテ塗り法は、コテを用いて材料を建造物の表面に移して延ばす方法である。ローラー塗装法は、ローラーやコテを用いて材料を建造物の表面に移し、ローラーによって延ばす方法である。これらは手作業によって行われるため、大きな模様を付することはできるが、厚塗りや大面積の塗装には適していない。
【０００３】
このため、圧縮空気を利用し、スプレーガン等から吹き付け材を噴射させることによって塗装する方法が提案されている（特許文献１）。この吹き付け塗装方法は、適度に粉砕した自然石を、合成樹脂中に混入してなる混合材の異なる色のもの複数種を１機のスプレーガン内の別個のタンクにそれぞれ用意し、該複数種の混合材を複数の吹き付け口を有する多頭式スプレーガンの別個の吹き付け口から同時に吹き付けることによって、非混合多色状に塗布する。この塗装面の非汚染仕上げとして、本発明者らはシロキサン架橋型アクリル−珪素重合体又はフッ素樹脂を含む上塗り材を使用することにより、４０年以上耐用可能な塗装方法を下記特許文献２〜３等に提案している。また、特許文献４には、塗膜表面を親水性化するためオルガノシリケート化合物を添加することが提案されている。
【先行技術文献】
【特許文献】
【０００４】
【特許文献１】特公平５−９５８７号公報
【特許文献２】特開２００９−２６４０１１号公報
【特許文献３】特許第５４７８７００号公報
【特許文献４】特開２００８−２３８７６７号公報
【発明の概要】
【発明が解決しようとする課題】
【０００５】
しかし、従来の技術は、塗膜の耐久性に問題があり、長い耐用年数の外壁とすることは困難であった。
【０００６】
本発明は、前記従来の問題を解決するため、塗膜の耐久性を改善し、長期間美装状態を保ち、長期間メンテナンスが不要で耐久性の高い建造物外壁の上塗り塗料の塗装方法及びこれに使用するための外壁上塗り塗料を提供する。
【課題を解決するための手段】
【０００７】
本発明の建造物外壁の上塗り塗料の塗装方法は、
下記Ａ液とＢ液を混合して上塗り塗料とし、少なくとも２回塗装した後、常温硬化させることを特徴とする。
［Ａ液］
（１）４フッ化エチレンを主成分とし、イソシアネート系硬化剤により硬化可能な有機基を含むフッ素樹脂成分
（２）紫外線吸収剤
（３）光安定剤
（４）消泡剤
（５）溶剤
［Ｂ液］
（１）イソシアネート系硬化剤
（２）塗膜表面を親水化させる親水化剤
（３）溶剤
【０００８】
本発明の建造物外壁上塗り塗料は、前記の塗装方法に使用するための上塗り塗料であって、下記Ａ液とＢ液を含むことを特徴とする。
［Ａ液］
（１）４フッ化エチレンを主成分とし、イソシアネート系硬化剤により硬化可能な有機基を含むフッ素樹脂成分
（２）紫外線吸収剤
（３）光安定剤
（４）消泡剤
（５）溶剤
［Ｂ液］
（１）イソシアネート系硬化剤
（２）塗膜表面を親水化させる親水化剤
（３）溶剤
【発明の効果】
【０００９】
本発明は、Ａ液中の主剤として４フッ化エチレンを主成分とし、イソシアネート系硬化剤により硬化可能な有機基を含むフッ素樹脂成分を使用することにより、塩素を含まず、塗膜自体を紫外線に強いＣ−Ｆ結合の割合を多くし、さらにＢ液に親水化剤を含むことにより親水性塗膜を形成し、低汚染性にしたことにより、塗膜の耐久性を改善し、長期間美装状態を保ち、長期間メンテナンスが不要で耐久性の高い外壁上塗り塗料及びこれを用いた塗装方法を提供できる。また、Ａ液とＢ液を塗装直前に混合するので、貯蔵安定性が良いばかりでなく、塗装後の常温硬化性が良く、長期間耐久性の良い被膜形成ができる。さらに、本発明の塗料は少なくとも２回以上塗装する。バルーン型親水化剤を上塗り塗料Ｂ液（硬化剤）に加えている。第1層の上塗り塗膜が固まる前に塗膜表面にバルーン型親水化剤がすみやかに浮き上がり、表面に親水化塗膜を形成する。２回以上塗装するため、親水化塗膜が複層形成され、バルーン型親水化剤が配列した層が補強層となり、全体として塗膜強度及び耐久性が高くなる。
【図面の簡単な説明】
【００１０】
【図１】図１は本発明の一実施形態における中塗り塗装で使用する３頭式スプレーガンを示す斜視図である。
【図２】図２は同、吹き付け塗装方法を示す説明図である。
【図３】図３Ａは同、研磨前の塗装層の拡大断面図、図３Ｂは研磨後の塗装層の拡大断面図である。
【図４】図４は同、上塗り塗料を２回塗装している断面説明図である。
【図５】図５は本発明の別の一実施形態のブラシを用いて建造物外壁の塗装面を研摩する方法を示す模式的説明図である。
【図６】図６は同、プライマー塗料を塗装面の上に上塗り材を塗装する方法を示す模式的説明図である。
【図７】図７は本発明の一実施形態における上塗り塗料の塗装層を示す拡大説明図である。
【発明を実施するための形態】
【００１１】
＜Ａ液について＞
本発明の上塗り塗料は、Ａ液中の主剤が４フッ化エチレンを主成分とし、イソシアネート系硬化剤により硬化可能な有機基を含むフッ素樹脂成分である。ここで主成分とは、６０質量％以上をいい、７０質量％以上が好ましく、より好ましくは７５質量％以上である。４フッ化エチレンは塩素を含まず、塗膜自体を紫外線に強いＣ−Ｆ結合である。Ｃ−Ｆ結合は結合エネルギーが４８５．６ｋＪであり、Ｃ−Ｃｌ結合の３２６．５ｋＪに比べて結合エネルギーは高く、その分紫外線に対して安定である。また、「イソシアネート系硬化剤により硬化可能な有機基」とは、例えばヒドロキシエチルメタアクリレート（ＨＥＭＡ）、アルキルビニルエーテル、ヒドロキシアルキルビニルエーテル、カルボキシル基含有ビニルエーテル等である。このような有機基はイソシアネート系硬化剤と次の（化１）ように反応する。
【００１２】
【化１】
2019005692.tif 000003
【００１３】
本発明の上塗り塗料のＡ液中の、主剤が４フッ化エチレンを主成分とするイソシアネート系硬化剤により硬化可能な有機基を含むフッ素樹脂成分としては、例えばダイキン工業社製、商品名"ゼッフルＧＫ−５７０"（ ４フッ化エチレン７６質量％含有）がある。
【００１４】
本発明の上塗り塗料のＡ液中の紫外線吸収剤は、例えばＢＡＳＦ社製、商品名"ＴＩＮＵＶＩＮ  ９２８"（ベンゾトリアゾール系化合物）がある。この紫外線吸収剤は、前記フッ素樹脂成分１００質量部に対して０．５〜５質量部含むのが好ましく、さらに好ましくは１〜３質量％である。
【００１５】
本発明の上塗り塗料のＡ液中の光安定剤は、例えばＢＡＳＦ社製、商品名"ＴＩＮＵＶＩＮ  １２３"がある。この光安定剤は、前記フッ素樹脂成分１００質量部に対して０．１〜２質量部含むのが好ましく、さらに好ましくは０．５〜１質量％である。
【００１６】
本発明の上塗り塗料のＡ液中の消泡剤は、パーフルオロエーテル化合物、パーフルオロアルキル基含有シリコーン化合物、フッ素変性ポリシロキサン等である。例えばビックケミー・ジャパン（株）社製、商品名"ＢＹＫ−０６６Ｎ"がある。この消泡剤は、前記フッ素樹脂成分１００質量部に対して０．１〜３質量部含むのが好ましく、さらに好ましくは０．５〜２質量％である。
【００１７】
本発明の上塗り塗料のＡ液中の溶剤はいかなるものであってもよいが、酢酸ブチルが好ましい。この溶剤は、前記フッ素樹脂成分１００質量部に対して２０〜４０質量部含むのが好ましく、さらに好ましくは２２〜３５質量％である。
【００１８】
＜Ｂ液について＞
Ｂ液の硬化剤（架橋剤）はイソシアネート系化合物である。例えば、２，４−トリレンジイソシアネート（２，４−ＴＤＩ）、２，６−トリレンジイソシアネート（２，６−ＴＤＩ）及びこれらの混合物（ＴＤＩ）、ジフェニルメタン−４，４’−ジイソシアネート（４，４’−ＭＤＩ）、ジフェニルメタン−２，４’−ジイソシアネート（２，４’−ＭＤＩ）及びこれらの混合物（ＭＤＩ）、ナフタレン−１，５−ジイソシアネート（ＮＤＩ）、３，３’−ジメチル−４，４’−ビフェニレンジイソシアネート（ＴＯＤＩ）、キシリレンジイソシアネート（ＸＤＩ）、ジシクロへキシルメタン・ジイソシアネート（水素化ＨＤＩ）、イソホロンジイソシアネート（ＩＰＤＩ）、へキサメチレンジイソシアネート（ＨＤＩ）、水素化キシリレンジイソシアネート（ＨＸＤＩ）等が挙げられる。好ましい市販品は、例えば旭化成ケミカルズ社製「デュラネートＴＰＡ−１００」（へキサメチレンジイソシアネート）を用いることができる。硬化剤は、前記フッ素樹脂成分１００質量部に対して５〜２０質量部含むのが好ましく、さらに好ましくは１０〜１５質量％である。
【００１９】
Ｂ液の親水化剤は、塗膜表面に浮き上がり塗膜表面を親水化させるバルーン型親水化剤が好ましい。このようなものとして例えばガラス製等のマイクロバルーンがある。他の親水化剤として、アルキルシリケート化合物及びその部分加水分解縮合物から選ばれる少なくとも一つであってもよい。親水化剤は、塗膜表面に配向して局在化し、塗膜表面を親水化させることで低汚染化剤として機能し、塗膜の低汚染性を向上させる。アルキルシリケート化合物としては、テトラメチルシリケート、テトラエチルシリケート、テトラ−ｎ−プロピルシリケート、テトラ−ｉ−プロピルシリケート、テトラ−ｎ−ブチルシリケート、テトラ−ｉ−ブチルシリケート、テトラ−ｔ−ブチルシリケート、メチルエチルシリケート、メチルプロピルシリケート、メチルブチルシリケート、エチルプロピルシリケート、プロピルブチルシリケート等が挙げられる。これらのうち１種を単独で用いてもよく、２種以上を併用してもよい。 アルキルシリケート化合物の部分加水分解縮合物としては、上記の各アルキルシリケート化合物が部分的に加水分解縮合したものが挙げられる。その縮合度としては、１〜２０が好ましく、より好ましい縮合度は、３〜１５である。バルーン型親水化剤としては、例えばダイキン工業社製、商品名"ゼッフルＧＨ−７０１"がある。親水化は、前記フッ素樹脂成分１００質量部に対して０.５〜３質量部含むのが好ましく、さらに好ましくは１〜２質量％である。
【００２０】
Ｂ液の溶剤は、いかなるものであってもよいが、メチルエチルケトン（ＭＥＫ）が好ましい。Ｂ液の溶剤は、前記フッ素樹脂成分１００質量部に対して５〜３０質量部含むのが好ましく、さらに好ましくは１０〜２０質量％である。
【００２１】
前記上塗り塗料には、さらに艶消し剤を含ませてもよい。艶消し剤としては、ＳｉＯ2粉末（例えばエポニック・ジャパン（株）社製、商品名"ＡＣＥＭＡＴＴ ＴＳ １００"）が好ましい。上塗り塗料には、さらに沈降防止剤を含ませてもよい。沈降防止剤としては、例えばビックケミー・ジャパン（株）社製、商品名"ＤＩＳＰＥＲＢＹＫ−２００８"）が好ましい。
【００２２】
次に、本発明の塗装方法を説明する。本発明の塗装方法は、下塗り、中塗り等をした通常の塗装の上にさらに上塗り（トップコートともいう）をする際の塗装方法、又は改修壁の塗装に使用され、前記Ａ液とＢ液を混合して上塗り塗料とし、塗装した後、常温硬化させる。塗装方法はローラー塗装、スプレイ塗装、刷毛塗り塗装などいかなる方法でもよいが、正確に塗るにはローラー塗装が好ましい。
【００２３】
上塗り塗料は少なくとも２回塗装するのが好ましい。これにより上塗層の耐久性が高くなり好ましい。本発明の上塗り塗料は粘度が８０〜１４０センチポイズ（２３℃,ＢＬ型,回転数６０ｒｐｍ）であるため、１度塗りでは膜厚が不足するため、２度塗り又は３度塗りするのが好ましい。とくにバルーン型親水化剤を上塗り塗料に加えると、１層目の塗膜表面にバルーン型親水化剤が浮き上がり、塗膜表面を親水化させるため、２層目以降の塗膜との接着性が高くなるうえ、バルーン型親水化剤が配列した層が補強層となるため、全体として塗膜強度及び耐久性が高くなる。
【００２４】
以下図面を用いて説明する。以下の図面において、同一符号は同一物を示す。図１は本発明の一実施例における中塗り塗装で使用する３頭式スプレーガンを示す斜視図である。この３頭式スプレーガン１２には、３つのタンク１、２、３が設けられており、タンク上部の全体は矩形（直方体形状）である。各タンク１、２、３に色の異なる第１〜第３の吹き付け材７、８、９をそれぞれ別々に収容する。また、タンク１、２、３の下部はテーパー状に細くなっており、一番下の部分にそれぞれ別個に噴射ノズル４、５、６が設けられている。タンク１、２、３内の第１〜第３の吹き付け材７、８、９は、圧縮空気によって噴射ノズル４、５、６からそれぞれ弾（たま）状に噴出させる。噴射ノズル４、５、６の口径はそれぞれ１２ｍｍ、１０ｍｍ、６ｍｍであり、第１の吹き付け材（白色）７、第２の吹き付け材（灰色）８、第３の吹き付け材（黒色）９の吐出量比は５：４：１である。この３頭式スプレーガン１２には、取っ手１０，１１がノズルの横に付いており、この取っ手１０，１１には、圧縮空気を高圧状態（２．０気圧）から低圧状態（１．０気圧）に（及び低圧状態から高圧状態に）切り替えるための切り替えスイッチ（図示せず）が設けられている。
【００２５】
図２は本発明の一実施例における吹き付け塗装方法を示す説明図である。建築物外壁等の基材１３は、縦１５０ｍｍ、横７０ｍｍ、厚さ３ｍｍの繊維補強樹脂板を使用した。建築物外壁等の基材１３の表面には目地となる部分に目地ダミー材２４（ポリエチレン発泡シートの表面に粘着剤を一体化したもの）を貼り付けておいた。噴射ノズル４、５、６からそれぞれ弾状に噴出させた噴射物１４，１５，１６を建築物外壁等の基材１３に塗装し、乾燥することにより塗装層１７を得た。この塗装層のままでも塗布材は非混合多色状に塗布されており、天然石調壁面であった。
【００２６】
図３Ａは得られた塗装層１７の拡大断面図である。建築物外壁等の基材１３に塗装された塗装層は、全体が大きな凹凸表面となっており、研磨線矢印１９に沿って凸部１８をプレートサンダーにより研磨した。図３Ｂは研磨した後の塗装層１７の拡大断面図である。塗装層１７は、研磨により平面部分２０と凹部２１となり、平面部分２０があることにより、天然石のバーナー仕上げに近い表面形態となった。塗装層１７の厚さは約２ｍｍが好ましい。
【００２７】
図３Ｂに示すように、目地ダミー材２４を剥離し、溝となった部分にシーリング材２５を充填した。このシーリング材は一成分型である市販のオート化学工業社製、商品名“オートン超耐シーラーＴＦ２０００”（以下「ウレタン組成物」とも言う）を用いた。
【００２８】
その後、塗装層１７とシーリング材２５の表面に、ローラー塗装具２６を用いて上塗り塗装を２回実施した。１回目の上塗り塗装は常温（２５℃）で２４時間硬化させた。図４は研磨後の塗装層の表面に上塗り塗装の２回目を実施している断面説明図である。２２は上塗り第１層、２３は上塗り第２層である。
【００２９】
図５は本発明の一実施形態の外壁修理を示す模式的説明図である。コンクリート、建築用パネル等の建築物外壁等の基材１３の表面に塗装層２７と目地２５を有する補修壁の表面を、まずブラシ３２で研磨する。ブラシ掛けの後にサンドペーパーで研磨しても良い。研摩後は圧空（高圧力空気）を吹き付けて研摩粉等を除去する。これにより、建造物外壁面の汚れ除去と、残っている損傷した上塗り材を除去し、アンカー効果用の目粗しができる。塗装層２７と目地２５に破損個所があれば補修する。なお、圧空（高圧力空気）を吹き付けて研摩粉等を除去し、清浄化するのは、水を用いた清浄化に比べて乾燥時間を必要としない利点がある。足場などが必要な現場作業において、作業時間の短縮は重要である。
【００３０】
次に図６に示すように、プライマー塗料をローラー塗装し、乾燥させ、プライマー塗料層２８とする。次に上塗り材を塗装して上塗り塗料層２９を形成する。この上塗り塗料層２９も２層以上とする。２６はローラー塗装具である。
【００３１】
図７は本発明の一実施形態における上塗り塗料の塗装層を示す拡大説明図であり、上塗り塗料にはバルーン型親水化剤を加えた例である。塗膜表面にバルーン型親水化剤が浮き上がるため、上塗り第１層２２、及び上塗り第２層２３のそれぞれには、上塗り第１層のバルーン型親水化剤３１ａの層と上塗り第２層のバルーン型親水化剤３１ｂの層が形成され、塗膜表面は親水化されるとともに、それぞれの層間接着性が高くなるうえ、バルーン型親水化剤が配列した層が補強層となるため、全体として塗膜強度及び耐久性が高くなる。
【実施例】
【００３２】
以下実施例を用いて、本発明をさらに具体的に説明する。なお、本発明は下記の実施例に限定されるものではない。
【００３３】
（各特性の測定試験方法）
（１）メタルハライド式ウェザーメーターによる促進耐候性試験
(a)試験機：岩崎電気株式会社製、型番“ＳＵＶ−Ｗ１６１”
(b)光源：メタルハライドランプ
(c)光線波長：２９５〜４５０ｎｍ
(d)放射照度：１５０±８Ｗ／ｃｍ2
(e)温度：６３±３℃
(f)シャワー：６０分中１０秒間降雨先降り運転
(g)有効照射面積：１９０ｍｍ×４２２ｍｍ
(h)運転サイクル：２５０Ｈｒ
（２）光沢
目視により観察し、次のように評価した。
Ａ：自然石に近似する光沢
Ｂ：やや艶が目立つ
（３）ひび割れ有無
メタルハライド式ウェザーメーターによる促進試験後の試料表面を目視により観察し、次のように評価した。
Ａ：ひび割れなし
Ｂ：僅かにひび割れあり、補修必要
Ｃ：大きなひび割れあり、補修必要
（４）変色
メタルハライド式ウェザーメーターによる促進試験後の試料表面を目視により観察し、次のように評価した。
Ａ：変色なし
Ｂ：変色あるが実用的に問題ない程度で目立たない、補修不要
Ｃ：やや目立つ変色、補修必要
Ｄ：明らかに変色しており、補修必要
【００３４】
（実施例１〜２）
本実施例は新築の建築物外壁の例である。
（１）中塗り塗装
吹き付け材として、次の成分に調合したものを用いた。
（ａ）骨材  ６１．６０重量部
（ｂ）アクリルエマルジョン（固形分５０％）  ２５．２０重量部
（ｃ）増粘剤（ヒドロキシメチルセルロース）  １１．３５重量部
（ｄ）ｐＨ調整剤（アンモニア水）  ０．１７重量部
（ｅ）消泡剤（アルコール系）  ０．０３重量部
（ｆ）造膜助剤（アルコール系）  ０．３９重量部
（ｇ）水  １．２６重量部
作業性や貯蔵の便のために増粘剤、ｐＨ調整剤、消泡剤、造膜助剤等が混入されている。ここで、造膜助剤とは、エマルジョンの透明造膜の温度を下げるためのものである。
【００３５】
骨材としては、白色骨材は寒水石等の自然石を粉砕したもの、黒色は黒曜石等の自然石を粉砕したもの、灰色は寒水石を粉砕したものと黒曜石を粉砕したものを混合して使用した。骨材の粒度分布は、建築物用壁装材の模様の表現によって自由に選択することができるが、その強度や美観から、次の表１に示す粒度分布のものを採用した。表１において、メッシュとは１インチ（２５．４ｍｍ）あたりの篩目の数をいう。なお、骨材の色は目的により様々のものを使用でき、骨材も焼付け骨材、セラミックスなどさまざまなものを使用できる。
【００３６】
【表１】
2019005692.tif 000004
【００３７】
図１〜４に示すように、３頭式スプレーガン１２を用いて建築物用パネル１３の表面に御影石調の塗装層１７を塗装し、同時にシーリング材２５を形成した。その後、表面研磨した。
（２）上塗り塗装
塗装層１７とシーリング材２５の表面に、ローラー塗装具２６を用いて上塗り塗装を２回実施した。１回目の上塗り塗装は常温（２５℃）で２４時間硬化させた。図４は研磨後の塗装層の表面に上塗り塗装の２回目を実施している断面説明図である。上塗り塗料の内容は次の表２に示すとおりである。
【００３８】
【表２】
2019005692.tif 000005
【００３９】
各実施例の粘度は、実施例１は粘度８０〜１２０センチポイズ、実施例２は１００〜１４０センチポイズ（２３℃,ＢＬ型,回転数６０ｒｐｍ）であった。２回塗り後の塗装量は、乾燥後の固形分で１００ｇ／ｍ2であった。得られた塗装物は、メタルハライド式ウェザーメーターによる促進試験の結果はまとめて表３に示す。また紫外線透過試験は、３２０〜３８０ｎｍの紫外線を９９％カットし、透過部分は１％であった。
【００４０】
（実施例３〜４）
本実施例は既存の建築物外壁の補修例である。建造物壁面として、骨材と合成樹脂を含み、無機粉体を含む塗布材を非混合多色状に吹き付け塗装した天然石調壁面（建築後５０年経過相当）に対して下記の処理を行った。
（１）まず建造物外壁の塗装面を、サンドペーパー＃４００を用いて研摩した。研摩後は高圧力空気を吹き付けて清浄化した。これにより、建造物外壁面の汚れ除去と、残っている上塗り材の除去及び目粗しができた。
（２）研摩面にはプライマー塗料を塗装した。
プライマー塗料は、シロキサン架橋を持つアクリルシリコン系樹脂の市販品、トウペ社製、商品名"トアＧＴシリコン"を使用し、ローラーにより、０．１３ｋｇ／ｍ2（固形分３３．０％の溶液）を均一に塗布した。
（３）上塗り塗装
プライマー塗料の塗膜が乾燥した後、プライマー塗膜の表面に、ローラー塗装具を用いて上塗り塗装を２回実施した。１回目の上塗り塗装は常温（２５℃）で２４時間硬化させた。それ以外は、実施例３は実施例１と同じ、実施例４は実施例２と同じにした。結果はまとめて表３に示す。また紫外線透過試験は、３２０〜３８０ｎｍの紫外線を９９％カットし、透過部分は１％であった。
【００４１】
（比較例１）
Ａ液の主剤として、ゼッフルＧＫ−５７０の代わりに３フッ化塩化エチレン含有率４９質量％とした以外は実施例１と同様に実施した。結果はまとめて表３に示す。また紫外線透過試験は、３２０〜３８０ｎｍの紫外線を６９．８％カットし、透過部分は３０．２％であった。なお一般の上塗り材は３２０〜３８０ｎｍの紫外線を３０〜４１％カットし、透過部分は７０〜５９％である。
【００４２】
【表３】
2019005692.tif 000006
【００４３】
表３から明らかなとおり、本発明の実施例１〜４の外壁面は、耐久性が高く、外壁光沢がよく、ひび割れはなく、変色もないことが確認できた。また、自然石（白御影石）調の落ち着いた美観を有していた。これに対し、比較例１の耐久性は低かった。
【産業上の利用可能性】
【００４４】
本発明は一般の建造物、ビル、マンション、工場、事務所などの外壁に好適である。とくに集合住宅（マンション）などで通常行われている１０〜１５年ごとの大規模修繕工事を大幅に延長することができ、修繕管理コストを大幅に低下することができる。
【符号の説明】
【００４５】
１，２，３  タンク
４，５，６  噴射ノズル
７，８，９  吹き付け材
１０，１１  取っ手
１２  ３頭式スプレーガン
１３  建築物外壁等の基材
１４，１５，１６  噴射物
１７  塗装層
１８  凸部
１９  研磨線
２０  平面部分
２１  凹部
２２  上塗り第１層
２３  上塗り第２層
２４  目地ダミー材
２５  目地シーリング材
２６  ローラー塗装具
２７  塗装層
２８  プライマー塗料層
２９  上塗り塗料層
３１ａ  上塗り第１層のバルーン型親水化剤
３１ｂ  上塗り第２層のバルーン型親水化剤
３２  ブラシ
【図１】
2019005692.tif 000007
【図２】
2019005692.tif 000008
【図３】
2019005692.tif 000009
【図４】
2019005692.tif 000010
【図５】
2019005692.tif 000011
【図６】
2019005692.tif 000012
【図７】
2019005692.tif 000013